【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
発光ダイオード（１１）と、
約５７５〜約６２０ｎｍのピーク発光波長を有する第１の発光材料と、
第１の発光材料とは異なる約４９５〜約５５０ｎｍのピーク発光波長を有する第２の発光材料と、
第１及び第２の発光材料とは異なる約４２０〜約４８０ｎｍのピーク発光波長を有する第３の発光材料と
を含む白色光照明装置。
【請求項２】
当該装置から放出される白色光（２３）が前記発光ダイオードから放出される有意の可視成分を含まない、請求項１記載の装置。
【請求項３】
前記発光ダイオード（１１）のピーク発光波長が３６０〜４２０ｎｍの範囲内にある、請求項１記載の装置。
【請求項４】
前記発光ダイオード（１１）が３７０〜４０５ｎｍの範囲内にピーク発光波長を有するＩｎＧａＮ活性層を含む、請求項３記載の装置。
【請求項５】
前記発光ダイオード（１１）から放出される放射（２５）が第１、第２及び第３の発光材料を有意には通過しない、請求項１記載の装置。
【請求項６】
約６２０〜６７０ｎｍの範囲内にピーク発光波長を有する第４の発光材料をさらに含む、請求項１記載の装置。
【請求項７】
第１の発光材料が第１のＡＰＯ：Ｅｕ２＋，Ｍｎ２＋蛍光体（式中、ＡはＳｒ、Ｃａ、Ｂａ及びＭｇの１種以上を含む）を含む、請求項１記載の装置。
【請求項８】
前記第１の蛍光体が（Ａ１−ｘ−ｙＥｕｘＭｎｙ）２Ｐ２Ｏ７（式中、ＡはＳｒであり、０＜ｘ≦０．２、０＜ｙ≦０．２）を含む、請求項７記載の装置。
【請求項９】
前記第２の発光材料が、
ａ）ＡＳｉＯ：Ｅｕ２＋蛍光体（式中、ＡはＢａ、Ｃａ、Ｓｒ及びＭｇの１種以上を含む）、
ｂ）ＡＤＳｉＯ：Ｅｕ２＋蛍光体（式中、ＡはＢａ、Ｃａ及びＳｒの１種以上からなり、ＤはＭｇ及びＺｎの１種以上を含む）、又は
ｃ）ＡＡｌＯ：Ｅｕ２＋蛍光体（式中、ＡはＢａ、Ｓｒ及びＣａの１種以上を含む）
の１種以上から選ばれた第２の蛍光体を含む、請求項７記載の装置。
【請求項１０】
前記ＡＳｉＯ：Ｅｕ２＋蛍光体が（Ａ１−ｘＥｕｘ）２ＳｉＯ４蛍光体（式中、ＡはＢａ、Ｓｒ及びＣａを含み、０＜ｘ≦０．２）からなり、
前記ＡＤＳｉＯ：Ｅｕ２＋蛍光体が（Ａ１−ｘＥｕｘ）２ＤＳｉＯ７蛍光体（式中、０＜ｘ≦０．２）からなり、又は
前記ＡＡｌＯ：Ｅｕ２＋蛍光体が（Ａ１−ｘＥｕｘ）２Ａｌ２Ｏ４蛍光体（式中、０＜ｘ≦０．２）からなる、請求項９記載の装置。
【請求項１１】
前記第３の発光材料が、
ｄ）ＡＭｇＡｌＯ：Ｅｕ２＋蛍光体（式中、ＡはＢａ、Ｃａ及びＳｒの１種以上を含む）、
ｅ）ＤＰＯＣｌ：Ｅｕ２＋蛍光体（式中、ＤはＳｒ、Ｂａ、Ｃａ及びＭｇの１種以上を含む）、
ｆ）ＥＯ＊ＡｌＯ：Ｅｕ２＋蛍光体（式中、ＥはＢａ、Ｓｒ及びＣａの１種以上を含む）
ｇ）ＥＡｌＯ：Ｅｕ２＋蛍光体（式中、ＥはＢａ、Ｓｒ及びＣａの１種以上を含む）、及び
ｈ）ＧＡｌＯ：Ｅｕ２＋蛍光体（式中、ＧはＫ、Ｌｉ、Ｎａ及びＲｂの１種以上を含む）
の１種以上から選択される第３の蛍光体を含む、請求項９記載の装置。
【請求項１２】
前記ＡＭｇＡｌＯ：Ｅｕ２＋蛍光体が（Ａ１−ｘＥｕｘ）Ｍｇ２Ａｌ１６Ｏ２７（式中、ＡはＢａを含み、０≦ｘ≦０．２）からなり、
前記ＤＰＯＣｌ：Ｅｕ２＋蛍光体が（Ｓｒ１−ｙ−ｚＢａｙＣａｚ）５−ｘＥｕｘ（ＰＯ４）３Ｃｌ（式中、０．０１≦ｘ≦０．２、０≦ｙ≦０．１、０≦ｚ≦０．１）からなり、
前記ＥＯ＊ＡｌＯ：Ｅｕ２＋蛍光体がｚ（Ｂａ１−ｘＥｕｘ）Ｏ＊６Ａｌ２Ｏ３（式中、１≦ｚ≦１．８、０≦ｘ≦０．２）からなり、
前記ＥＡｌＯ：Ｅｕ２＋蛍光体が（Ｂａ１−ｘＥｕｘ）Ａｌ１２Ｏ１９（式中、０≦ｘ≦０．２）からなり、又は
前記ＧＡｌＯ：Ｅｕ２＋蛍光体が（Ｋ１−ｘＥｕｘ）Ａｌ１１Ｏ１１．０７（式中、０≦ｘ≦０．２）からなる、請求項１１記載の装置。
【請求項１３】
前記第１、第２及び第３の蛍光体が蛍光体ブレンド（２１）中に散在しており、
発光ダイオード（１１）のピーク発光波長が３６０〜４２０ｎｍの範囲内にあり、かつ
発光ダイオードからの入射放射（２５）に応答して蛍光体ブレンド（２１）から放出される白色光が３０００〜６５００Ｋの色温度、７０を上回るＣＲＩ及び３００ｌｍ／Ｗを上回る視感度を有する、請求項１１記載の装置。
【請求項１４】
前記蛍光体ブレンド（２１）が、約５５〜約７５重量％のＳｒ２Ｐ２Ｏ７：Ｅｕ２＋，Ｍｎ２＋蛍光体、約１１〜約２２重量％の（Ｂａ，Ｓｒ，Ｃａ）２ＳｉＯ４：Ｅｕ２＋蛍光体、及び約１３〜約２２重量％の（Ｓｒ，Ｂａ，Ｃａ，Ｍｇ）５（ＰＯ４）３Ｃｌ：Ｅｕ２＋蛍光体からなる、請求項１３記載の装置。
【請求項１５】
放射源（１）がピーク発光波長約３８０ｎｍのＬＥＤ（１１）からなり、かつ
前記蛍光体ブレンド（２１）が、約５７．５重量％のＳｒ２Ｐ２Ｏ７：Ｅｕ２＋，Ｍｎ２＋蛍光体、約２１．５重量％の（Ｂａ０．６５Ｓｒ０．２Ｃａ０．１Ｅｕ０．０５）２ＳｉＯ４蛍光体、及び約２１重量％の（Ｓｒ，Ｂａ，Ｃａ）５（ＰＯ４）３Ｃｌ：Ｅｕ２＋蛍光体からなる、請求項１４記載の装置。
【請求項１６】
放射源（１）がピーク発光波長約３９０ｎｍのＬＥＤ（１１）からなり、かつ
前記蛍光体ブレンド（２１）が、約６１．４重量％のＳｒ２Ｐ２Ｏ７：Ｅｕ２＋，Ｍｎ２＋蛍光体、約１９．４重量％の（Ｂａ０．６５Ｓｒ０．２Ｃａ０．１Ｅｕ０．０５）２ＳｉＯ４蛍光体、及び約１９．２重量％の（Ｓｒ，Ｂａ，Ｃａ）５（ＰＯ４）３Ｃｌ：Ｅｕ２＋蛍光体からなる、請求項１４記載の装置。
【請求項１７】
放射源（１）がピーク発光波長約４０５ｎｍのＬＥＤ（１１）からなり、かつ
前記蛍光体ブレンド（２１）が、約７３．７重量％のＳｒ２Ｐ２Ｏ７：Ｅｕ２＋，Ｍｎ２＋蛍光体、約１２．１重量％の（Ｂａ０．６５Ｓｒ０．２Ｃａ０．１Ｅｕ０．０５）２ＳｉＯ４蛍光体、及び約１４．２重量％の（Ｓｒ，Ｂａ，Ｃａ）５（ＰＯ４）３Ｃｌ：Ｅｕ２＋蛍光体からなる、請求項１４記載の装置。
【請求項１８】
３．５ＭｇＯ＊０．５ＭｇＦ２＊ＧｅＯ２：Ｍｎ４＋からなる第４の蛍光体をさらに含む、請求項１１記載の装置。
【請求項１９】
前記第１、第２、第３及び第４の蛍光体が蛍光体ブレンド（２１）中に散在しており、
発光ダイオード（１１）のピーク発光波長が３６０〜４２０ｎｍの範囲内にあり、かつ
発光ダイオードからの入射放射（２５）に応答して蛍光体ブレンド（２１）から放出される白色光が３０００〜４１００Ｋの色温度、９０を上回るＣＲＩ及び２００ｌｍ／Ｗを上回る視感度を有する、請求項１８記載の装置。
【請求項２０】
前記蛍光体ブレンド（２１）が、約１１〜約４３重量％のＳｒ２Ｐ２Ｏ７：Ｅｕ２＋，Ｍｎ２＋蛍光体、約９〜約１５重量％の（Ｂａ，Ｓｒ，Ｃａ）２ＳｉＯ４：Ｅｕ２＋蛍光体、約６〜約１４重量％の（Ｓｒ，Ｂａ，Ｃａ，Ｍｇ）５（ＰＯ４）３Ｃｌ：Ｅｕ２＋蛍光体、及び約３０〜約７１重量％の３．５ＭｇＯ＊０．５ＭｇＦ２＊ＧｅＯ２：Ｍｎ４＋蛍光体からなる、請求項１９記載の装置。
【請求項２１】
放射源（１）がピーク発光波長約３８０ｎｍのＬＥＤ（１１）からなり、かつ
前記蛍光体ブレンド（２１）が、約１２．７重量％のＳｒ２Ｐ２Ｏ７：Ｅｕ２＋，Ｍｎ２＋蛍光体、約１０重量％の（Ｂａ０．６５Ｓｒ０．２Ｃａ０．１Ｅｕ０．０５）２ＳｉＯ４蛍光体、約７．４重量％の（Ｓｒ，Ｂａ，Ｃａ）５（ＰＯ４）３Ｃｌ：Ｅｕ２＋蛍光体、及び約６９．９重量％の３．５ＭｇＯ＊０．５ＭｇＦ２＊ＧｅＯ２：Ｍｎ４＋蛍光体からなる、請求項２０記載の装置。
【請求項２２】
放射源（１）がピーク発光波長約３９０ｎｍのＬＥＤ（１１）からなり、かつ
前記蛍光体ブレンド（２１）が、約１７．６重量％のＳｒ２Ｐ２Ｏ７：Ｅｕ２＋，Ｍｎ２＋蛍光体、約１１．８重量％の（Ｂａ０．６５Ｓｒ０．２Ｃａ０．１Ｅｕ０．０５）２ＳｉＯ４蛍光体、約９重量％の（Ｓｒ，Ｂａ，Ｃａ）５（ＰＯ４）３Ｃｌ：Ｅｕ２＋蛍光体、及び約６１．６重量％の３．５ＭｇＯ＊０．５ＭｇＦ２＊ＧｅＯ２：Ｍｎ４＋蛍光体からなる、請求項２０記載の装置。
【請求項２３】
放射源（１）がピーク発光波長約４０５ｎｍのＬＥＤ（１１）からなり、かつ
前記蛍光体ブレンド（２１）が、約４１．５重量％のＳｒ２Ｐ２Ｏ７：Ｅｕ２＋，Ｍｎ２＋蛍光体、約１４．２重量％の（Ｂａ０．６５Ｓｒ０．２Ｃａ０．１Ｅｕ０．０５）２ＳｉＯ４蛍光体、約１２．８重量％の（Ｓｒ，Ｂａ，Ｃａ）５（ＰＯ４）３Ｃｌ：Ｅｕ２＋蛍光体、及び約３１．５重量％の３．５ＭｇＯ＊０．５ＭｇＦ２＊ＧｅＯ２：Ｍｎ４＋蛍光体からなる、請求項２０記載の装置。
【請求項２４】
当該装置が、
発光ダイオード（１１）を収容したシェル（１７）と、
シェル（１７）と発光ダイオード（１１）との間の封入材料（１９）と
をさらに含んでおり、しかも
ａ）蛍光体ブレンド（２１）が発光ダイオード（１１）の表面に塗布されているか、
ｂ）蛍光体ブレンド（２１）が封入材料（１９）中に散在しているか、或いは
ｃ）蛍光体ブレンド（２１）がシェル（１７）に塗布されている、
請求項１３記載の装置。
【請求項２５】
３種類以上の蛍光体を含む白色発光蛍光体ブレンド（３，２１）であって、３６０〜４２０ｎｍの範囲内にピーク波長を有する入射放射（２，２５）に応答して当該蛍光体ブレンド（３，２１）から放出される白色光（９）が３０００〜６５００Ｋの範囲内の色温度、７０を上回るＣＲＩ、及び２００ｌｍ／Ｗを上回る視感度を有する白色発光蛍光体ブレンド（３，２１）。
【請求項２６】
３７０〜４０５ｎｍの範囲内にピーク波長を有する入射放射（２，２５）に対して、視感度が２６４ｌｍ／Ｗを上回り、色温度が３３００〜４１００Ｋの範囲内にある、請求項２５記載の蛍光体ブレンド。
【請求項２７】
前記視感度が３４０ｌｍ／Ｗを上回る、請求項２６記載の蛍光体ブレンド。
【請求項２８】
当該蛍光体ブレンド（３，２１）が、約５５〜約７５重量％のＳｒ２Ｐ２Ｏ７：Ｅｕ２＋，Ｍｎ２＋蛍光体、約１１〜約２２重量％の（Ｂａ，Ｓｒ，Ｃａ）２ＳｉＯ４：Ｅｕ２＋蛍光体、及び約１３〜約２２重量％の（Ｓｒ，Ｂａ，Ｃａ，Ｍｇ）５（ＰＯ４）３Ｃｌ：Ｅｕ２＋蛍光体からなる、請求項２７記載の蛍光体ブレンド。
【請求項２９】
当該蛍光体ブレンド（３，２１）が、約５７．５重量％のＳｒ２Ｐ２Ｏ７：Ｅｕ２＋，Ｍｎ２＋蛍光体、約２１．５重量％の（Ｂａ０．６５Ｓｒ０．２Ｃａ０．１Ｅｕ０．０５）２ＳｉＯ４蛍光体、及び約２１重量％の（Ｓｒ，Ｂａ，Ｃａ）５（ＰＯ４）３Ｃｌ：Ｅｕ２＋蛍光体からなる、請求項２８記載の蛍光体ブレンド。
【請求項３０】
当該蛍光体ブレンド（３，２１）が、約６１．４重量％のＳｒ２Ｐ２Ｏ７：Ｅｕ２＋，Ｍｎ２＋蛍光体、約１９．４重量％の（Ｂａ０．６５Ｓｒ０．２Ｃａ０．１Ｅｕ０．０５）２ＳｉＯ４蛍光体、及び約１９．２重量％の（Ｓｒ，Ｂａ，Ｃａ）５（ＰＯ４）３Ｃｌ：Ｅｕ２＋蛍光体からなる、請求項２８記載の蛍光体ブレンド。
【請求項３１】
当該蛍光体ブレンド（３，２１）が、約７３．７重量％のＳｒ２Ｐ２Ｏ７：Ｅｕ２＋，Ｍｎ２＋蛍光体、約１２．１重量％の（Ｂａ０．６５Ｓｒ０．２Ｃａ０．１Ｅｕ０．０５）２ＳｉＯ４蛍光体、及び約１４．２重量％の（Ｓｒ，Ｂａ，Ｃａ）５（ＰＯ４）３Ｃｌ：Ｅｕ２＋蛍光体からなる、請求項２８記載の蛍光体ブレンド。
【請求項３２】
ＣＲＩが９０を上回る、請求項２６記載の蛍光体ブレンド。
【請求項３３】
３．５ＭｇＯ＊０．５ＭｇＦ２＊ＧｅＯ２：Ｍｎ４＋からなる第４の蛍光体をさらに含む、請求項３２記載の蛍光体ブレンド。
【請求項３４】
前記蛍光体ブレンド（２１）が、約１１〜約４３重量％のＳｒ２Ｐ２Ｏ７：Ｅｕ２＋，Ｍｎ２＋蛍光体、約９〜約１５重量％の（Ｂａ，Ｓｒ，Ｃａ）２ＳｉＯ４：Ｅｕ２＋蛍光体、約６〜約１４重量％の（Ｓｒ，Ｂａ，Ｃａ，Ｍｇ）５（ＰＯ４）３Ｃｌ：Ｅｕ２＋蛍光体、及び約３０〜約７１重量％の３．５ＭｇＯ＊０．５ＭｇＦ２＊ＧｅＯ２：Ｍｎ４＋蛍光体からなる、請求項３２記載の蛍光体ブレンド。
【請求項３５】
当該蛍光体ブレンド（３，２１）が、約１２．７重量％のＳｒ２Ｐ２Ｏ７：Ｅｕ２＋，Ｍｎ２＋蛍光体、約１０重量％の（Ｂａ０．６５Ｓｒ０．２Ｃａ０．１Ｅｕ０．０５）２ＳｉＯ４蛍光体、約７．４重量％の（Ｓｒ，Ｂａ，Ｃａ）５（ＰＯ４）３Ｃｌ：Ｅｕ２＋蛍光体、及び約６９．９重量％の３．５ＭｇＯ＊０．５ＭｇＦ２＊ＧｅＯ２：Ｍｎ４＋蛍光体からなる、請求項３４記載の蛍光体ブレンド。
【請求項３６】
当該蛍光体ブレンド（３，２１）が、約１７．６重量％のＳｒ２Ｐ２Ｏ７：Ｅｕ２＋，Ｍｎ２＋蛍光体、約１１．８重量％の（Ｂａ０．６５Ｓｒ０．２Ｃａ０．１Ｅｕ０．０５）２ＳｉＯ４蛍光体、約９重量％の（Ｓｒ，Ｂａ，Ｃａ）５（ＰＯ４）３Ｃｌ：Ｅｕ２＋蛍光体、及び約６１．６重量％の３．５ＭｇＯ＊０．５ＭｇＦ２＊ＧｅＯ２：Ｍｎ４＋蛍光体からなる、請求項３４記載の蛍光体ブレンド。
【請求項３７】
当該蛍光体ブレンド（３，２１）が、約４１．５重量％のＳｒ２Ｐ２Ｏ７：Ｅｕ２＋，Ｍｎ２＋蛍光体、約１４．２重量％の（Ｂａ０．６５Ｓｒ０．２Ｃａ０．１Ｅｕ０．０５）２ＳｉＯ４蛍光体、約１２．８重量％の（Ｓｒ，Ｂａ，Ｃａ）５（ＰＯ４）３Ｃｌ：Ｅｕ２＋蛍光体、及び約３１．５重量％の３．５ＭｇＯ＊０．５ＭｇＦ２＊ＧｅＯ２：Ｍｎ４＋蛍光体からなる、請求項３４記載の蛍光体ブレンド。
【請求項３８】
放射源（１）と、
第１のＡＰＯ：Ｅｕ２＋，Ｍｎ２＋蛍光体（式中、ＡはＳｒ、Ｃａ、Ｂａ及びＭｇの１種以上を含む）と、
ａ）ＡＳｉＯ：Ｅｕ２＋蛍光体（式中、ＡはＢａ、Ｃａ、Ｓｒ及びＭｇの１種以上を含む）、
ｂ）ＡＤＳｉＯ：Ｅｕ２＋蛍光体（式中、ＡはＢａ、Ｃａ及びＳｒの１種以上を含み、ＤはＭｇ及びＺｎの１種以上を含む）、及び
ｃ）ＡＡｌＯ：Ｅｕ２＋蛍光体（式中、ＡはＢａ、Ｓｒ及びＣａの１種以上を含む）
の１種以上から選択される第２の蛍光体と、
ｄ）ＡＭｇＡｌＯ：Ｅｕ２＋蛍光体（式中、ＡはＢａ、Ｃａ及びＳｒの１種以上を含む）、
ｅ）ＤＰＯＣｌ：Ｅｕ２＋蛍光体（式中、ＤはＳｒ、Ｂａ、Ｃａ及びＭｇの１種以上を含む）、及び
ｆ）ＥＯ＊ＡｌＯ：Ｅｕ２＋蛍光体（式中、ＥはＢａ、Ｓｒ及びＣａの１種以上を含む）
ｇ）ＥＡｌＯ：Ｅｕ２＋蛍光体（式中、ＥはＢａ、Ｓｒ及びＣａの１種以上を含む）、及び
ｈ）ＧＡｌＯ：Ｅｕ２＋蛍光体（式中、ＧはＫ、Ｌｉ、Ｎａ及びＲｂの１種以上を含む）
の１種以上から選択される第３の蛍光体と
を含む白色光照明装置。
【請求項３９】
前記第１の蛍光体が（Ａ１−ｘ−ｙＥｕｘＭｎｙ）２Ｐ２Ｏ７（式中、ＡはＳｒであり、０＜ｘ≦０．２、０＜ｙ≦０．２）からなり、
前記ＡＳｉＯ：Ｅｕ２＋蛍光体が（Ａ１−ｘＥｕｘ）２ＳｉＯ４蛍光体（式中、ＡはＢａ、Ｓｒ及びＣａを含み、０＜ｘ≦０．２）からなり、
前記ＡＤＳｉＯ：Ｅｕ２＋蛍光体が（Ａ１−ｘＥｕｘ）２ＤＳｉＯ７蛍光体（式中、０＜ｘ≦０．２）からなり、又は
前記ＡＡｌＯ：Ｅｕ２＋蛍光体が（Ａ１−ｘＥｕｘ）２Ａｌ２Ｏ４蛍光体（式中、０＜ｘ≦０．２）からなり、
前記ＡＭｇＡｌＯ：Ｅｕ２＋蛍光体が（Ａ１−ｘＥｕｘ）Ｍｇ２Ａｌ１６Ｏ２７（式中、ＡはＢａを含み、０≦ｘ≦０．２）からなり、
前記ＤＰＯＣｌ：Ｅｕ２＋蛍光体が（Ｓｒ１−ｙ−ｚＢａｙＣａｚ）５−ｘＥｕｘ（ＰＯ４）３Ｃｌ（式中、０．０１≦ｘ≦０．２、０≦ｙ≦０．１、０≦ｚ≦０．１）からなり、
前記ＥＯ＊ＡｌＯ：Ｅｕ２＋蛍光体がｚ（Ｂａ１−ｘＥｕｘ）Ｏ＊６Ａｌ２Ｏ３（式中、１≦ｚ≦１．８、０≦ｘ≦０．２）からなり、
前記ＥＡｌＯ：Ｅｕ２＋蛍光体が（Ｂａ１−ｘＥｕｘ）Ａｌ１２Ｏ１９（式中、０≦ｘ≦０．２）からなり、又は
前記ＧＡｌＯ：Ｅｕ２＋蛍光体が（Ｋ１−ｘＥｕｘ）Ａｌ１１Ｏ１１．０７（式中、０≦ｘ≦０．２）からなり、
３．５ＭｇＯ＊０．５ＭｇＦ２＊ＧｅＯ２：Ｍｎ４＋からなる第４の蛍光体をさらに含む、請求項３８記載の装置。
【請求項４０】
当該照明装置がＬＥＤランプ、蛍光ランプ（３１）又はプラズマディスプレイ（４１）を含み、かつ
放射源（１）がＬＥＤチップ（１１）、又は蛍光ランプ（３１）もしくはプラズマディスプレイ（４１）に含まれるガスを含む、請求項３９記載の装置。
【請求項４１】
約５７５〜約６２０ｎｍのピーク発光波長を有する第１の蛍光体粉末と、約４９５〜約５５０ｎｍのピーク発光波長を有する第２の蛍光体粉末と、約４２０〜約４８０ｎｍのピーク発光波長を有する第３の蛍光体粉末とを混合して蛍光体粉末混合物を調製する工程と、
該蛍光体粉末混合物を発光ダイオード（１１）に隣接して白色光照明装置内に配置する工程と
を含む白色光照明装置の製造方法。
【請求項４２】
３６０〜４２０ｎｍの範囲内にピーク波長を有する入射放射（２，２５）に応答して蛍光体ブレンド（２１）から放出される白色光が３０００〜６５００Ｋの色温度、７０を上回るＣＲＩ及び２００ｌｍ／Ｗを上回る視感度をもつように前記第１、第２及び第３の蛍光体の量を選択する工程ことを含む、請求項４１記載の方法。
【請求項４３】
前記選択工程が、約３４６ｌｍ／Ｗを上回る視感度を達成すべく、約５５〜約７５重量％のＳｒ２Ｐ２Ｏ７：Ｅｕ２＋，Ｍｎ２＋蛍光体粉末を選択し、約１１〜約２２重量％の（Ｂａ，Ｓｒ，Ｃａ）２ＳｉＯ４：Ｅｕ２＋蛍光体を選択し、かつ約１３〜約２２重量％の（Ｓｒ，Ｂａ，Ｃａ，Ｍｇ）５（ＰＯ４）３Ｃｌ：Ｅｕ２＋蛍光体を選択することを含む、請求項４２記載の方法。
【請求項４４】
前記選択工程が、約９０を上回るＣＲＩを達成すべく、約１１〜約４３重量％のＳｒ２Ｐ２Ｏ７：Ｅｕ２＋，Ｍｎ２＋蛍光体を選択し、約９〜約１５重量％の（Ｂａ，Ｓｒ，Ｃａ）２ＳｉＯ４：Ｅｕ２＋蛍光体を選択し、約６〜約１４重量％の（Ｓｒ，Ｂａ，Ｃａ，Ｍｇ）５（ＰＯ４）３Ｃｌ：Ｅｕ２＋蛍光体を選択し、かつ約３０〜約７１重量％の３．５ＭｇＯ＊０．５ＭｇＦ２＊ＧｅＯ２：Ｍｎ４＋蛍光体を選択することを含む、請求項４２記載の方法。
【請求項４５】
３７０〜４０５ｎｍの範囲内にピーク発光波長を有する発光ダイオード（１１）をシェル（１７）内に配置する工程と、
封入材料（１９）をシェル（１７）に充填する工程と、
次のいずれかの工程：
ａ）蛍光体粉末混合物と溶媒との懸濁液を発光ダイオード（１１）の表面に塗布し、懸濁液を乾燥させる工程、
ｂ）蛍光体粉末混合物（２１）を封入材料（１９）中に散在させる工程、又は
ｃ）蛍光体粉末混合物と溶媒との懸濁液をシェル（１７）に塗布し、懸濁液を乾燥させる工程
をさらに含む、請求項４２記載の方法。